(57)【特許請求の範囲】
【請求項１】
波長が３００ｎｍから３９５ｎｍまでの光の透過率が２％以下であり、波長が４０５ｎｍの光の透過率が５０％以下である光フィルタであって、
前記光フィルタは、ガラス基層と、このガラス基層上に設けられ、紫外線吸収能を有するハロゲン化銅層と、前記ハロゲン化銅層に隣接して設けられる金属層と、が積層されて成り、
前記金属層は、銅よりもイオン化ポテンシャルの大きい金属から成り、膜厚が２０〜５０ｎｍであることを特徴とする光フィルタ。
【請求項２】
前記ハロゲン化銅層における銅成分の割合は、前記ガラス基層における銅成分の割合よりも大きくなるように構成されていることを特徴とする請求項１に記載の光フィルタ。
【請求項３】
前記ガラス基層とハロゲン化銅層との間に、前記ガラス基層からのナトリウム成分の溶出を防止するための溶出防止層を更に備えることを特徴とする請求項１又は請求項２に記載の光フィルタ。
【請求項４】
前記ハロゲン化銅層は、前記ガラス基層と接していて、
前記金属層は、前記ハロゲン化銅層の端面を被覆して前記ガラス基層と接触するように形成されていることを特徴とする請求項１乃至請求項３のいずれか一項に記載の光フィルタ。
【請求項５】
前記金属層を被覆する樹脂層を更に備え、
該樹脂層は、シリコーン系樹脂層又はポリイミド系樹脂層のうち、少なくともいずれか一方を含むことを特徴とする請求項１乃至請求項４のいずれか一項に記載の光フィルタ。
【請求項６】
最表面に形成される層は、Ｔｉ、Ａｌ、Ｓｉ、Ｇｅ、Ｚｒ、Ｃｅ、Ｚｎのうち少なくとも１種の元素を含む酸化物、窒化物又は酸窒化物から成ることを特徴とする請求項１乃至請求項５のいずれか一項に記載の光フィルタ。
【請求項７】
請求項１乃至請求項６のいずれか一項に記載の光フィルタを備えた照明器具。
【発明の詳細な説明】
【技術分野】
【０００１】
本発明は、光フィルタ及びそれを用いた照明器具に関する。
【背景技術】
【０００２】
従来から、樹脂製の照明カバーを用いて、照射光に含まれる虫を誘引し易い波長成分の光をカットして、虫が近寄り難くした照明器具が知られている（例えば、特許文献１）。この種の照明器具に用いられる照明カバーは、透光性合成樹脂に含まれる紫外線吸収剤、染料又は顔料等の含有量を適宜に調整して、波長が約３００ｎｍから約３９５ｎｍまでの光を略１００％カットし、波長が約４０５ｎｍの光の透過率が約５０％以下となり、波長が約４５０ｎｍ以上の光の平均透過率が約５０％以上となるように構成される。
【０００３】
また、無機材料を用いた光フィルタが知られている（例えば、特許文献２参照）。この光フィルタは、ハロゲン化物を含有する分散ガラス上に銅アルコキシド溶液を塗布して加熱し、分散ガラスの表面近傍にハロゲン化銅微粒子を偏在させることによって作成され、上記のハロゲン化銅微粒子が紫外線を吸収することにより、紫外線の透過を遮断する。
【特許文献１】特開２００４−２４７１５６号公報
【特許文献２】特開２００３−３１３０５０号公報
【発明の開示】
【発明が解決しようとする課題】
【０００４】
しかしながら、特許文献１に示される樹脂製照明カバーは、一般に耐熱性が低いので、例えば、投光器のように、光源等から高熱を放射する照明器具に用いるには適していない。また、特許文献２に示される光フィルタは、分散ガラスの表面近傍にハロゲン化銅の微粒子を偏在させているので、ガラス中に不可避的に含まれる微量成分によってハロゲン化銅が酸化され、紫外線吸収能が低下することがある。また、このハロゲン化銅の酸化は、光フィルタの製造工程における加熱によって生じるだけでなく、光フィルタの使用時に光源からの熱によって更に促進される。そのため、この種の光フィルタも、投光器のような照明器具に用いられると、紫外線吸収能が経時的に劣化する虞がある。
【０００５】
また、ハロゲン化銅は、熱によって紫外線吸収能が劣化する他、水分による劣化を生じることもあり、防湿性及び防滴性が低下することがあった。このようなハロゲン化銅の劣化を抑制する方法として、透明樹脂から成る保護膜を形成する方法がある。しかし、一般の可溶性透明樹脂や熱硬化性透明樹脂は、高温条件下では、樹脂そのものが酸化して着色等を生じることがあるので、上述の樹脂製カバーと同様、高熱を放射する照明器具には適用できない。また、樹脂そのものが吸湿性及び吸水性を有するので、結果としてハロゲン化銅の劣化が生じ、製品の機能維持という機能を十分に果たすものではない。
【０００６】
本発明は、上記課題を解決するものであり、投光器のような高熱を放射する照明器具に用いられても、紫外線吸収能の経時的な劣化を防ぐことができる光フィルタ、及びそれを用いることにより、持続的に虫の誘引を抑制することができる照明器具を提供することを目的とする。
【課題を解決するための手段】
【０００７】
上記課題を解決するため、請求項１の発明は、波長が３００ｎｍから３９５ｎｍまでの光の透過率が２％以下であり、波長が４０５ｎｍの光の透過率が５０％以下である光フィルタであって、前記光フィルタは、ガラス基層と、このガラス基層上に設けられ、紫外線吸収能を有するハロゲン化銅層と、前記ハロゲン化銅層に隣接して設けられる金属層と、が積層されて成り、前記金属層は、銅よりもイオン化ポテンシャルの大きい金属から成り、膜厚が２０〜５０ｎｍであるものである。
【０００８】
請求項２の発明は、請求項１に記載の光フィルタにおいて、前記ハロゲン化銅層における銅成分の割合は、前記ガラス基層における銅成分の割合よりも大きくなるように構成されているものである。
【０００９】
請求項３の発明は、請求項１又は請求項２に記載の光フィルタにおいて、前記ガラス基層とハロゲン化銅層との間に、前記ガラス基層からのナトリウム成分の溶出を防止するための溶出防止層を更に備えるものである。
【００１０】
請求項４の発明は、請求項１乃至請求項３のいずれか一項に記載の光フィルタにおいて、前記ハロゲン化銅層は、前記ガラス基層と接していて、前記金属層は、前記ハロゲン化銅層の端面を被覆して前記ガラス基層と接触するように形成されているものである。
【００１１】
請求項５の発明は、請求項１乃至請求項４のいずれか一項に記載の光フィルタにおいて、前記金属層を被覆する樹脂層を更に備え、該樹脂層は、シリコーン系樹脂層又はポリイミド系樹脂層のうち、少なくともいずれか一方を含むものである。
【００１２】
請求項６の発明は、請求項１乃至請求項５のいずれか一項に記載の光フィルタにおいて、表面に形成される層は、Ｔｉ、Ａｌ、Ｓｉ、Ｇｅ、Ｚｒ、Ｃｅ、Ｚｎのうち少なくとも１種の元素を含む酸化物、窒化物又は酸窒化物から成るものである。
【００１３】
請求項７の発明は、請求項１乃至請求項６のいずれか一項に記載の光フィルタを備えた照明器具である。
【発明の効果】
【００１４】
請求項１の発明によれば、紫外線吸収能を有するハロゲン化銅層が、ガラス基層上に積層された構造となっていて、ガラス基層内にハロゲン化銅が偏在しないので、ガラス基層中に存在する微量成分によってハロゲン化銅が酸化され難く、高温条件下でも紫外線吸収能の劣化が少ない。また、ハロゲン化銅層は、化学的に安定な金属層によって保護されるので、空気中の酸素や水分によって酸化され難く、隣接する金属層自体によって酸化されることもなく、紫外線吸収能の経時的な劣化が少ない。そのため、投光器のような高熱を放射する照明器具にも適用することができ、照明光に含まれる紫外線を低減して、持続的に虫の誘引を抑制することができる。
【００１５】
請求項２の発明によれば、ガラス基層とハロゲン化銅層とが接触していても、ハロゲン化銅層からガラス基層に侵入する銅成分の割合が低く抑えられるので、光フィルタが高温条件下で使用されたときにも、経時的な紫外線吸収能の劣化を防ぐことができる。
【００１６】
請求項３の発明によれば、溶出防止層によって、ガラス基層中に不可避的に含まれるナトリウム成分等とハロゲン化銅層との接触が避けられるので、ハロゲン化銅層が着色する、いわゆるソーラリゼーションが抑制され、光フィルタの透過特性を維持することができる。
【００１７】
請求項４の発明によれば、金属層によって、ハロゲン化銅層の端面からの酸素や水分の侵入を防ぐことができるので、ハロゲン化銅層の酸化が抑制され、紫外線吸収能の劣化を効果的に防ぐことができる。
【００１８】
請求項５の発明によれば、金属層が樹脂層によって保護されることにより、金属層の物理的な劣化を防止することができるので、ハロゲン化銅層の酸化が抑制され、紫外線吸収能の劣化を更に効果的に防ぐことができる。
【００１９】
請求項６の発明によれば、光フィルタの表面に形成された、Ａｌ等の金属元素を含む酸化物、窒化物又は酸窒化物から成る層によって、酸素や水分といったガス分子がハロゲン化銅層に侵入することを更に効果的に抑制できるので、紫外線吸収能を長期間にわたって維持することができる。
【００２０】
請求項７の発明によれば、高温状態に置かれても紫外線吸収能が経時的に劣化し難い光フィルタを備えているので、持続的に虫の誘引を抑制できる照明器具が得られる。
【発明を実施するための最良の形態】
【００２１】
本発明の第１の実施形態に係る光フィルタ及びそれを備えた照明器具について、図１及び図２（ａ）乃至（ｄ）を参照して説明する。本実施形態の光フィルタ１は、ガラス基層１０と、このガラス基層上に設けられる紫外線吸収能を有するハロゲン化銅層１１と、ハロゲン化銅層１１に隣接して設けられる金属層１２と、が積層されて成り、金属層１２は、銅よりもイオン化ポテンシャルの大きい金属から成る。
【００２２】
図１は、光フィルタ１の光透過特性を示す透過スペクトルであり、縦軸に波長を、横軸に透過率を示す。図示のように、光フィルタ１は、波長が３００ｎｍから３９５ｎｍまでの光の透過率が２％以下であり、波長が４０５ｎｍの光の透過率が略５０％以下となるように構成されている。上記のように各波長の光のカット率及び透過率が調整された光フィルタ１は、光フィルタ１を透過した光に含まれる紫外領域の波長成分を低減して、虫の誘引を抑制すると共に、青色波長成分の制限に伴う光色の黄味がかりを抑制して、自然な照明光を実現することができる。
【００２３】
ガラス基層１０には、例えば、石英ガラスが用いられ、好ましくはナトリウム成分が略ゼロである透光性材料が用いられる。ハロゲン化銅層１１には、フッ化銅、塩化銅、臭化銅、ヨウ化銅を真空蒸着又はスパッタ蒸着等の公知の気相製膜法により製膜された薄膜が用いられる。また、金属層１２には、銅よりもイオン化ポテンシャルの大きい金属、具体的には、金（Ａｕ）、銀（Ａｇ）、白金（Ｐｔ）、イリジウム（Ｉｒ）、パラジウム（Ｐｄ）を、真空蒸着又はスパッタ蒸着等の公知の気相製膜法により製膜された金属薄膜が用いられる。
【００２４】
光フィルタ１は、紫外線吸収能を有するハロゲン化銅層１１が、ガラス基層１０上に積層された構造となっているので、ガラス基層１０内にハロゲン化銅が偏在することはない。そのため、ガラス基層１０中に存在する微量成分によってハロゲン化銅が酸化することが抑制され、高温条件下でも紫外線吸収能の劣化が少ない。
【００２５】
また、光フィルタ１は、銅よりもイオン化ポテンシャルの大きい金属から成る金属層１２が、ハロゲン化銅層１１に隣接して、これを保護している。ハロゲン化銅は、ハロゲン化物イオン及び銅イオンがイオン結合した化合物であり、一般にハロゲン化物イオンは容易に遊離する性質を有する。そのため、例えば、ハロゲン化銅の周囲に、銅よりもイオン化ポテンシャルの小さい、すなわち、イオン化傾向の大きい金属が存在すると、ハロゲン化物イオンは、銅イオンよりもイオン化傾向の大きい金属イオンと結合して安定化する。一方、ハロゲン化物イオンと電離して銅イオンは、その電荷を補填すべく、酸素イオンと結合して酸化銅となる。その結果、ハロゲン化銅の酸化が進み、紫外線吸収能が低下する。
【００２６】
これに対して、本実施形態の光フィルタ１では、ハロゲン化銅層１１に隣接して設けられる金属層１２が、銅よりもイオン化ポテンシャルの大きい金属から成る。イオン化ポテンシャルの大きい金属は、イオン化するために要するエネルギーが大きく、化学的に安定である。そのため、ハロゲン化銅層１１は、化学的に安定な金属層１２によって保護され、空気中の酸素や水分によって酸化され難く、また、隣接する金属層１２によっても酸化され難い。この構成により、光フィルタ１は、投光器のような高熱を放射する照明器具に用いられても、金属層１２によってハロゲン化銅層１１の酸化が抑制され、経時的な紫外線吸収能の劣化を防ぐことができる。
【００２７】
好ましくは、光フィルタ１は、ハロゲン化銅層１１における銅成分の割合が、ガラス基層１０における銅成分の割合よりも大きくなるように構成される。この構成によれば、ガラス基層１０とハロゲン化銅層１１とが接触していても、ハロゲン化銅層１１からガラス基層１０に侵入する銅成分の割合が低く抑えられるので、紫外線吸収能の経時的な劣化を防ぐことができる。
【００２８】
更に好ましくは、光フィルタ１は、図２（ａ）に示されるように、金属層１２がハロゲン化銅層１１の端面を被覆してガラス基層１０と接触するように形成される。この構成によれば、金属層１２により、ハロゲン化銅層１１の端面からの酸素や水分の侵入が抑制されるので、ハロゲン化銅層１１の酸化が更に効果的に抑制されると共に、紫外線吸収能の劣化を防ぐことができる。
【００２９】
また、光フィルタ１は、図２（ｂ）に示されるように、ガラス基層１０とハロゲン化銅層１１との間に、ガラス基層１０からのナトリウム成分の溶出を防止するための溶出防止層１３を備えることが望ましい。この溶出防止層１３によって、ガラス基層１０中に不可避的に含まれるナトリウム成分等とハロゲン化銅層１１との接触が避けられるので、ハロゲン化銅層１１が着色する、いわゆるソーラリゼーションが抑制され、光フィルタ１の透過特性を維持することができる。
【００３０】
更に好ましくは、光フィルタ１は、図２（ｃ）に示されるように、シリコーン系樹脂層又はポリイミド系樹脂層のうち、少なくとも一方を含む樹脂層１４を更に備え、この樹脂層１４は、金属層１２を被覆するように形成される。上述のように、金属層１２は化学的には安定であるが、一般に物理的な耐久性が高いとは言えない。この金属層１２に傷が入る等、物理的な劣化が生じると、金属層１２はハロゲン化銅層１１の酸化を十分に抑制することができない。しかし、上述のように、金属層１２が樹脂層１４によって保護されることにより、金属層１２の物理的な劣化を低減することができるので、ハロゲン化銅層１１の酸化も抑制され、紫外線吸収能の劣化を更に効果的に防ぐことができる。
【００３１】
樹脂層１４には、好ましくは、ポリシルセスキオキサン樹脂又は脂環式ポリイミドが用いられる。ポリシルセスキオキサン樹脂は、Ｓｉ−Ｏ結合が２次元的又は３次元的に結合した梯子型構造又は籠型構造を有しているので、通常の直鎖状シリコーンよりも、その化学構造を保持できる耐熱温度が高い。また、脂環式ポリイミドは、化学構造中にベンゼン環のような芳香環を含まないので、可視域に光吸収帯がない無色透明の樹脂であり、イミド構造に由来する通常のポリイミドと同等の耐熱性を有する。そのため、これらの樹脂は、高温条件下でも透明性を維持することができ、光フィルタに用いられる保護膜として適している。
【００３２】
また、光フィルタ１の最表面には、図２（ｄ）に示されるように、Ｔｉ、Ａｌ、Ｓｉ、Ｇｅ、Ｚｒ、Ｃｅ、Ｚｎのうち少なくとも１種の元素を含む酸化物、窒化物又は酸窒化物から成る保護層１５が形成される。この保護層１５が形成されることにより、ハロゲン化銅層１１に酸素や水分といったガス分子が侵入することを更に効果的に抑制することができ、光フィルタ１は、紫外線吸収能をより長期間維持することができる。なお、この保護層１５は、金属層１２と樹脂層１４との間にも設けられることにより、より効果的にハロゲン化銅層１１の酸化を抑制することができる。
【００３３】
以下に、本実施形態に係る光フィルタ１の実施例１乃至５について、比較例１乃至３と対比して説明する。
【００３４】
＜実施例１＞
ガラス基層としての石英ガラス（東ソークオーツ製合成石英：ＥＳグレード、２５×２５ｍｍ、厚み１ｍｍ）、臭化銅（ナカライテスク製）を加えたタンタル製の抵抗加熱用ボート（ボートＡ）を、及び金チップ（田中貴金属製）を担持したタングステン製の抵抗加熱用バスケット（バスケットＡ）を真空蒸着装置内にセットして、５×１０−５Ｔｏｒｒまで真空排気した。その後、ボートＡを加熱して臭化銅を蒸発させ、ガラス基層の石英ガラス上に臭化銅層（膜厚約１μｍ、以下ＣｕＢｒ層（ハロゲン化銅層））を形成した。次に、バスケットＡを加熱して金を蒸発させて、臭化銅層上に金層（膜厚２０〜５０ｎｍ、以下Ａｕ層（金属層））を形成した。
【００３５】
次に、一度真空状態を解除して、真空蒸着装置からボートＡ及びバスケットＡを取り出し、代わりにアルミニウムチップ（ニラコ製）を担持したタングステン製抵抗加熱用バスケット（バスケットＢ）を真空蒸着装置内にセットして、再び５×１０−５Ｔｏｒｒまで真空排気した。その後、バスケットＢを加熱して、上記Ａｕ層上にアルミニウム層（以下、Ａｌ層）を形成した。ＣｕＢｒ層、Ａｕ層、Ａｌ層が形成された石英ガラスは、電気炉にセットされ、２００℃で５分間熱処理して、Ａｌ層を酸化アルミ層（膜厚２０−４０ｎｍ、以下、ＡｌＯｘ層）とした。
【００３６】
次に、ポリシルセスキオキサン樹脂（以下、ＰＳＱ）を含むトルエン溶液を、上記のＡｌＯｘ層上に回転塗布（回転数：２０００ｒｐｍ）により塗布した。塗布後、オーブン中１８０℃で１０分間熱処理して、ＰＳＱ層を形成した。その後、再び蒸着装置内にセットして再度Ａｌ層を形成し、先述と同様に、電気炉中２００℃で５分間熱処理して、最表面にＡｌＯｘ層を製膜することにより、実施例１の光フィルタが作成された。この実施例１の光フィルタの分光透過特性を図１に示した。
【００３７】
＜実施例２＞
金層（Ａｕ層）の代わりに銀層（以下、Ａｇ層）を用いた以外は実施例１と同様の製法により、実施例２の光フィルタが作成された。
【００３８】
＜実施例３＞
石英ガラスの代わりに、ソーダガラスの一方の表面にＳｉＯ２膜をつけたガラスを基板として用いた以外は実施例１と同様の製法により、実施例３の光フィルタが作成された。
【００３９】
＜実施例４＞
ポリシルセスキオキサン樹脂（ＰＳＱ）の代わりに脂環式ポリイミド（丸善石油化学製：ＰＩ−１０１、以下、ＰＩ）を用いた以外は実施例１と同様の製法により、実施例４の光フィルタが作成された。
【００４０】
＜実施例５＞
最表面にＡｌＯｘ層を製膜しなかった以外は実施例１と同様の製法により、実施例５の光フィルタが作成された。
【００４１】
上述のようにして作成された実施例１乃至５の光フィルタは、耐熱試験、耐湿試験及び耐ＵＶ試験に供し、試験前後における各光フィルタの光線透過率を測定し、それらの測定値から、夫々の光線透過率保持率を算出した。それらの結果を表１に示す。上記の耐熱試験は、実施例１乃至５及び比較例１，３の光フィルタを１５０℃のオーブン中に２００時間保持した。耐湿試験は、上記各光フィルタを、６０℃、８０％ＲＨのオーブンに２４時間保持した。また、耐ＵＶ試験は、上記各光フィルタに対して、１ｋＷの高圧水銀灯によるＵＶ光を１５０時間照射した。
【００４２】
【表１】
0004976234.tif 000002
【００４３】
金属層１２に金（Ａｕ）を用いた光フィルタ（実施例１，３乃至５）と、銀（Ａｇ）を用いた光フィルタ（実施例２）は、いずれも試験後においても高い透過率保持率を示した。また、樹脂層１４にポリシルセスキオキサン樹脂（ＰＳＱ）を用いた光フィルタ（実施例１乃至３，５）及び脂環式ポリイミド（ＰＩ）を用いた光フィルタ（実施例４）も高い透過率保持率を示した。なお、最表面層にＡｌＯｘ層が形成されていない実施例５の光フィルタは、他の実施例の光フィルタと比べると、耐湿試験後の透過率保持率が低くなった。
【００４４】
また、上記各実施例の光フィルタと対比される比較例１乃至３の光フィルタは以下のようにして作成された。まず、比較例１の光フィルタは、石英ガラスの代わりに、ソーダガラスを基板として用いた以外は実施例１と同様の製法により作成された。比較例２の光フィルタは、金層（Ａｕ層）が製膜されていない以外は実施例１と同様の製法により作成された。比較例３の光フィルタは、ＰＳＱの代わりにアクリル樹脂溶液を用いた以外は実施例１と同様の製法により作成された。そして、比較例１，３の光フィルタについて、実施例１乃至５の光フィルタと同様に、耐熱試験、耐湿試験及び耐ＵＶ試験に供し、試験前後における各光フィルタの光線透過率を測定し、それらの測定値から、夫々の光線透過率保持率を算出した。それらの結果を表２に示す。
【００４５】
【表２】
0004976234.tif 000003
【００４６】
比較例１の光フィルタは、表２に示されるように、ガラス基層１０にソーダガラスを用い、このソーダガラスとＣｕＢｒ層（ハロゲン化銅層１１）が接しているため、ハロゲン化銅層１１に対してソーダガラスに含まれるナトリウム成分によるソーラリゼーションが生じ、耐熱試験及び耐ＵＶ試験後の透過率保持率が低くなった。これに対して、実施例１，２，４，５の光フィルタは、表１に示されるように、ガラス基層１０として、ナトリウム成分をほとんど含まない石英ガラスを用いたので、ソーラリゼーションを生じることなく、耐熱試験及び耐ＵＶ試験後の透過率保持率は高かった。また、実施例３の光フィルタは、ガラス基層１０として、ナトリウム成分を含むソーダガラスを用いているが、ＳｉＯ２膜から成る溶出防止層１３を設けたことにより、各試験後においても他の実施例と同等の高い透過率保持率を示した。なお、比較例２の光フィルタは、ＡｌＯｘ層の製膜直後に暗黒緑色に変色し、実質的には光フィルタとして適用できなかったため、上述の試験には用いなかった。
【００４７】
比較例３の光フィルタは、表２に示されるように、樹脂層１４に耐熱性が低いアクリル樹脂を用いたので、耐熱試験後の透過率保持率が低くなった。これに対して、実施例１乃至５の光フィルタは、表１に示されるように、樹脂層１４に耐熱性に優れたポリシルセスキオキサン樹脂又は脂環式ポリイミドを用いたので、耐熱試験後の透過率保持率は高かった。
【００４８】
また、上述の実施形態で示した光フィルタ１を備えた照明器具は、高温状態に置かれても紫外線吸収能が経時的に劣化することがなく、持続的に虫の誘引を抑制できる。このように、持続的に虫の誘引が抑制される照明器具は、光フィルタ１に虫が付着して汚れることも少ないので、汚れによる光利用効率の低下も抑えることができるだけでなく、メンテナンスにかかる作業負担も低減され、ユーザにとって使い勝手がよい。
【００４９】
なお、本発明は、上記構成に限られることなく種々の変形が可能である。本発明の光フィルタは、本発明の光フィルタは、投光器のような、光源から強い熱が放射されるような照明器具に適用されることを想定しているので、耐熱性及び耐ＵＶ性に優れているが、上述した実施例からも明らかなように、耐湿性にも優れた特性を有している。そのため、例えば、太陽光や風雨に曝される屋外用照明器具に適用されてもよい。
【図面の簡単な説明】
【００５０】
【図１】本発明の一実施形態に係る光フィルタの光透過特性を示す図。
【図２】（ａ）乃至（ｄ）は同光フィルタの側断面図。
【符号の説明】
【００５１】
１    光フィルタ
１０    ガラス基層
１１    金属層
１２    ハロゲン化銅層
１３    溶出防止層
１４    樹脂層
１５    最表面に形成される層
【図１】
0004976234.tif 000004
【図２】
0004976234.tif 000005